СПОСОБ ПРЯДЕНИЯ ВОЛОКОН ИЗ ГРАФЕНОВЫХ ЛЕНТ

1. Способ прядения графеновых лент с образованием волокон, включающий в себя этапы, на которых подают прядильный раствор, содержащий графеновые ленты, на фильеру, осуществляют выпрядание из прядильного раствора срощенных волокон, образованных из графеновых лент, осуществляют коагуляцию срощенных волокон, образованных из графеновых лент, в коагуляционной среде с получением коагулированных волокон, образованных из графеновых лент, отдирают, нейтрализуют (необязательно) и промывают коагулированные волокна, образованные из графеновых лент, и наматывают коагулированные волокна, образованные из графеновых лент.
2. Способ прядения графеновых лент с образованием волокон по п.1, отличающийся тем, что прядильный раствор создают путем растворения графеновых лент в растворителе.
3. Способ прядения графеновых лент с образованием волокон по п.1 или 2, отличающийся тем, что коагуляционная среда течет в том же направлении, в каком ориентированы срощенные волокна из графеновых лент.
4. Способ прядения графеновых лент с образованием волокон по п.3, отличающийся тем, что срощенные волокна, образованные из графеновых лент, и коагуляционную среду перемещают в вертикальном направлении.
5. Способ прядения графеновых лент с образованием волокон по п.4, отличающийся тем, что срощенные волокна, образованные из графеновых лент, и коагуляционную среду перемещают в направлении вертикально вверх.
6. Способ прядения графеновых лент с образованием волокон по п.4, отличающийся тем, что срощенные волокна, образованные из графеновых лент, и коагуляционную среду перемещают в направлении вертикально вниз.
7. Способ прядения графеновых лент с образованием волокон по п.3, отличающийся тем, что срощенные волокна, образованные из графеновых лент, и коагуляционную среду перемещают в горизонтальном направлении.
8. Способ прядения графеновых лент с образованием волокон по п.6, отличающийся тем, что срощенные волокна, образованные из графеновых лент, и коагуляционную среду перемещают в направлении вертикально вниз и, по меньшей мере, в одном другом направлении под углом к вертикальному направлению.
9. Способ прядения графеновых лент с образованием волокон по п.8, отличающийся тем, что, по меньшей мере, одно другое направление является горизонтальным направлением.
10. Способ прядения графеновых лент с образованием волокон по п.8, отличающийся тем, что, по меньшей мере, одно другое направление расположено в пределах угла между горизонтальным направлением и направлением вертикально вверх.
11. Способ прядения графеновых лент с образованием волокон по п.1, отличающийся тем, что коагуляционная среда представляет собой серную кислоту, имеющую концентрацию в диапазоне 70-96%.
12. Способ прядения графеновых лент с образованием волокон по п.11, отличающийся тем, что коагуляционная среда представляет собой серную кислоту, имеющую концентрацию в диапазоне 90-100%.
13. Способ прядения графеновых лент с образованием волокон по п.1, отличающийся тем, что температура коагуляционной ванны находится в диапазоне 0-10°С.
14. Способ прядения графеновых лент с образованием волокон по п.13, отличающийся тем, что температура коагуляционной ванны составляет 5°С.
15. Способ прядения графеновых лент с образованием волокон по п.6, отличающийся тем, что срощенные волокна, образованные из графеновых лент, выпрядают в коагуляционную среду через воздушный зазор.